少なくとも85のアスペクト比を示すフレーク状酸化アルミニウム基材粒子と、ヘマタイト及び/又は針鉄鉱で構成される第1の層及びマグネタイトで構成される第2の層からこの順に成り基材上にある層状構造を含むコーティングとを含む、ブリリアントブラック顔料。基材粒子がAl2O3、又は5重量までのTiO2を含有するAl2O3でできている、請求項1に記載のブリリアントブラック顔料。基材粒子が50と200nmの間の平均厚さを有する、請求項1又は2に記載のブリリアントブラック顔料。基材粒子が20μm未満の平均粒子直径を有する、請求項1から3の何れか一項に記載のブリリアントブラック顔料。平均粒子直径が16μm未満である、請求項4に記載のブリリアントブラック顔料。マグネタイトで構成される層の厚さがヘマタイト及び/又は針鉄鉱で構成される層の厚さよりも大きい、請求項1から5の何れか一項に記載のブリリアントブラック顔料。ヘマタイト及び/又は針鉄鉱で構成される層が基材上に直接位置する、請求項1から6の何れか一項に記載のブリリアントブラック顔料。基材とヘマタイト及び/又は針鉄鉱で構成される層との間に位置する少なくとも1つの誘電性コーティングが存在する、請求項1から6の何れか一項に記載のブリリアントブラック顔料。マグネタイト層の上に無色の誘電層をさらに含む、請求項1から8の何れか一項に記載のブリリアントブラック顔料。無色の誘電層がマグネタイト層の上に直接位置する酸化ケイ素水和物層である、請求項9に記載のブリリアントブラック顔料。マグネタイト層にアルミニウム化合物がドープされている、請求項1から10の何れか一項に記載のブリリアントブラック顔料。アルミニウム化合物が酸化物及び/又は酸化物の水和物である、請求項11に記載のブリリアントブラック顔料。アルミニウム化合物の含量がマグネタイト層の重量を基準として0.1重量と5重量未満の間である、請求項11又は12に記載のブリリアントブラック顔料。濃い黒のボディカラー、及び場合により青の干渉色を示す、請求項9から13の何れか一項に記載のブリリアントブラック顔料。以下のステップ:a少なくとも85のアスペクト比を示し、場合により少なくとも1つの誘電性コーティングでコーティングされている、フレーク状酸化アルミニウム基材粒子を水中に分散させるステップと、b2と4の間のpHにて水溶性鉄III化合物を加え、そのpH値を一定に保ち、それによりヘマタイト及び/又は針鉄鉱で構成される層を基材粒子の表面上に析出させるステップと、cpHを5.5と7.5の間の値に上昇させ、そのpH値を一定に保ちながら、水溶性鉄II化合物及び水溶性鉄III化合物を加え、場合によりアルミニウム化合物の水溶液も加え、それによりステップbで前コーティングした基材粒子の表面上に、場合によりアルミニウム化合物がドープされた、マグネタイト層を直接析出させるステップと、d得られる生成物を場合により洗浄及びろ過するステップと、e>100°Cから<180°Cまでの範囲の温度で乾燥させるステップとを含む、請求項1から14の何れか一項に記載の顔料の製造方法。不活性ガス雰囲気中で実行される、請求項15に記載の方法。ステップcを行った後及びステップeを行う前に、さらなるステップにおいて、マグネタイト層上に少なくとも1つの無色の誘電層をコーティングする、請求項15又は16に記載の方法。マグネタイト層上にコーティングされる誘電層が酸化ケイ素水和物層である、請求項17に記載の方法。マグネタイトで構成される層がヘマタイト及び/又は針鉄鉱で構成される層よりも大きい厚さで基材粒子上に付けられる、請求項15から18の何れか一項に記載の方法。インク、塗料、ニス、コーティング組成物、プラスチック、箔、紙、セラミック、ガラス、化粧品、もしくは医薬製剤の着色のための、レーザーマーキングのための、または多様な溶媒内容物の顔料調製物の着色のための、請求項1から14の何れか一項に記載の顔料の使用。インクが印刷インクである、請求項20に記載の使用。塗料又はコーティング組成物が自動車用塗料又は自動車用コーティング組成物である、請求項20に記載の使用。化粧品配合物がマスカラ配合物、アイライナー配合物、又はアイペンシルコール配合物である、請求項20に記載の使用。請求項1から14の何れか一項に記載の顔料を含む製品。